Brevet FR2625210A1 — publié le 19890630

DIORGANOPOLYSILOXANE A FONCTION BENZYLIDENE-3 CAMPHRE La présente invention concerne un diorganopolysiloxane à fonction benzylidéne-3 camphre. Il est déjà connu de modifier, dans la chaîne et/ou en bout de chaine, par des groupements organiques fonctionnels divers, des diorganopolysiloxanes dans le but de conférer à ces polymères silicones, des propriétés spécifiques. Un moyen commode d'introduire ces grdupements organiques fonctionnels est d'effectuer une réaction d'hydrosilylation en présence d'une quantité catalytiquement efficace d'un catalyseur au platine d'un diorganopolysiloxane porteur d'au moins un groupement SiH sur un compose organique porteur d'une insaturation alcénique. Comme documents illustrant cet art antérieur on peut par exemple citer: les brevets US-A-2 970 150 et US-A-4 160 775 décrivant l'addition d'alcool allylique ou méthallylique sur un silane ou diorganopolysiloxane porteur d'au moins un groupement SiH, - les brevets US-A-3 767 690 et US- A-4 503 208 décrivant des diorganopolysiloxanes porteurs de groupes à fonction acrylate ou méthacrylate, - le brevet US-A-4 640 967 décrivant des diorganopolysiloxanes porteurs de groupements époxy et/ou acrylate ou méthacrylate et leur réalisation comme composition de revêtement de fibres optiques, - le brevet EP-A-O 088 842 décrivant des diorganopolyslloxanes porteurs de groupements benzophènone. La présente invention a précisément pour objet de proposer de nouveaux diorganopolysiloxanes modifiés par des groupements organiques fonctionnels qui présentent d'une part un indice de réfraction élevé en vue de leur incorporation dans des compositions de revêtement pour fibres optiques et, d'autre part, conviennent commelubrifiant des matières plastiques en particulier du PVC. Elle concerne en effet un polymère diorganopolysiloxane modifié choisi parmi ceux de formule: - 2- R R R R I} 1I '1 I B S - 0 Si - -Oi --Si -i - B (1) R R. A R Ir s dans laquelle les symboles.: - R. identiques ou différents sont choisis parmi les radicaux alkyles en C1-C10, phényle et trifluoro-3,3,3 propyle, au moins 80 % en nombre des radicaux R étant méthyle, - B, identiques ou différents, sont choisis parmi les radicaux R et le radical A, - r est un nombre entier choisi entre 0 et 200 inclusivement, - s est un nombre entier choisi entre 0 et 50 inclusivement et si s est 0, au moins un des deux symboles B est A, et de formule: R I I r siO Si-?- -0-1---(2) R A |t A u dans laquelle: - R a la même signification qu'à la formule (1), - u est un nombre.entier compris entre 1 et 20 et - t est un nombre entier entre 2 et 20 inclus. 2 6 2 5 2 1 0 - 3- Formules dans lesquelles le symbole A est un radical de formule: R1 (3) O dans laquelle: - R1, R2 représentent un atome d'hydrogène, un radical alkyle en C1-C6, un radical alcoxy en C1-C6, hydroxyle, triméthylsilyloxy, ou un radical divalent Y: -(O)n - (CH2)p - CH - CH2 -, l'un des deux radicaux R1 et R2 R4 représentent nécessairement le radical divalent Y, - R4 représente un atome d'hydrogène ou un radical alkyle en C-C4, - n est 0 ou 1. - - p est un nombre entier compris entre 1 et 10 inclus, - R3 représente un atome d'hydrogène, un radical alkyle en C 1-C6 ou alcoxy en C -C6. On préfère plus particulièrement les polymères statistiques ou à blocs de formule (1) présentant au moins l'une des caractéristiques suivantes: - R est méthyle, - Best méthyle, - r est compris entre 5 et 20 inclus, - s est compris entre 2 et 15 inclus, - t + u est compris entre 3 et 10 inclus, R est H ou méthoxy, - p est compris entre 1 et 3 inclus, - R2 est H ou méthoxy, - R3 est H ou méthoxy. -4-. - l'un des deux radicaux R1 ou R2 représentant le radical divalent Y dans lequel n = 0 ou 1, p = 1, R4 = H ou méthyle. Pour préparer les polymères de formules (1) et (2), on peut par exemple partir du polymère correspondant dans lequel tous les radicaux A sont des atomes d'hydrogène. Ce polymère est dénommé par la suite polymère & SiH; les groupes SiH peuvent être présents dans la chaîne et/ou aux extrémités de chaîne. Ces polymères à SiH sont des produits bien connus dans l'industrie des silicones et sont généralement disponibles dans le commerce. Ils sont par exemple décrits dans les brevets américains US-A-3 220 972, US-A--3 436 366, US-A-3 697 473 et US-A-4 340 709. Ce polymère à SiH peut être donc représenté par la formule: R R R R I I * I I B' - Si - O Si - O Si - O Si - B' (4) I I I I R R H R L r s dans laquelle R, r et s ont la signification donnée ci-dessus pour la formule (1) et les radicaux B', identiques ou différents, sont choisis parmi les radicaux R et un atome d'hydrogène, et par la formule: R R I I et Si - O Si - (5) II R H t u dans laquelle R, t et u ont la signification donnée ci-dessus pour la formule (2). Sur ce polymère à SiH de formules (4) ou (5), on effectue une réaction d'hydrosilylation en présence d'une quantité catalytiquement efficace d'un catalyseur au platine sur un dérivé organique de benzylidéne-3 camphre choisi parmi ceux de formule: R1 >X R3 (6) (6) 0o 3 dans laquelle Ri, R2 et R3 ont la même signification qu'à la formule (3) ci-dessus sauf que le radical Y est alors le radical homologue insaturé Y' monovalent de formule -(O) -(CH2)p -C(R4) = CH2 dans laquelle n, p et R ont la même signification qu'à la formule (3). Parmi les dérivés de formule (6) ci-dessus, on peut citer plus particulièrement: a) - l'allyloxy-4' benzylidène-3 camphre, b) l'allyloxy-4' méthoxy-3' benzylidène-3 camphre, c) - le méthallyloxy-4' benzylidène-3 camphre, d) - le méthallyloxy-4' méthoxy-3' benzylidène-3 camphre, e) - l'allyl-3'-méthoxy-4'-benzylidène-3 camphre, f) - l'allyl3'-diméthoxy-4',5'-benzylidène-3 camphre, g) - le méthallyl-3'-méthoxy-4'benzylidène-3 camphre, h) - le méthallyl-3'-diméthoxy-4',5'-benzylidène-3 camphre, i) - l'allyloxy-3'-méthoxy-4'-benzylidène-3 camphre, j) - le méthallyloxy-3'-méthoxy-4'-benzylidène-3 camphre, k) - l'allyl-4'benzylidène-3 camphre, 1) - le méthallyl-4'-benzylidène-3 camphre. Les dérivés de formule a) à d) sont décrits dans le brevet français FR-A2 430 938 cité comme référence, en particulier la synthèse du dérivé a) est décrit à l'exemple 8 de ce brevet. Les homologues -6- alcényloxy-4' sont donc obtenus, en suivant l'enseignement de ce brevet, par réaction de l'halogénure d'alcényle correspondant sur le p-hydroxy-benzylidène-3 camphre correspondant en présence de carbonate de sodium dans le diméthylformamide. Les dérivés e) à 1) et leurs homologues alcényl-3', alcényl-4' et alcényloxy-3', peuvent être préparés selon l'un des procédés suivants: Premier procédé: Préparation des composés de formule (6) dans laquelle R1 représente un radical -(O) -(CH2) -C(R4) = CH2 ou bien R2 représente un radical -(CH2)p -C(R4) = CH2, o R1, R2, n, p, R4 et R3 ont les significations indiquées ci-dessus. On condense un aldéhyde aromatique de formule (II) sur le camphre synthétique (d,1-camphre) ou le camphre naturel (d-camphre) selon le s. chéma réactionnel suivant: R1 R V/ 2 / 7R2 OHC R - R3 0 O (II)(6) Cette réaction est effectuée en présence d'une base, par exemple en présence d'un.amidure, d'un hydrure ou d'un alcoolate de métal alcalin, dans un solvant inerte tel que le benzène, le toluène, l'éther, le dioxane ou le diméthoxy-1,2-éthane, à une température comprise entre O C et le point d'ébullition du solvant. a) l'aldéhyde de formule (II) dans laquelle R1 représente un radical -(O) n-(CH2)p-C(R4) = CH2 lorsque n = 1, peut être obtenu par réaction d'un halogénure d'alcényle de formule (III) sur un aldéhyde de formule (IIA) selon le schéma réactionnel suivant: -7- OH O-(CH2)pC(R4) = CH X R2 R2 +X-(CH2)p-C(R4) = CH2 + HX OCH R2 OCH R 3 3 (IIA) (III) (II) Cette réaction est effectuée en présence d'une base dans un solvant, par exemple en présence d'un carbonate ou hydroxyde de métal alcalin ou alcalino-terreux ou d'un amidure, hydrure ou alcoolate alcalin, dans un solvant compatible avec la nature de la base tel que l'eau ou un solvant organique comme le diméthylformamide, le diméthylsulfoxyde, le dioxanne ou un alcool, à une température comprise entre la température ambiante et le point d'ébullition du solvant. Dans l'aldéhyde de formule (IIA), qui peut être préparé selon des méthodes connues, et dans l'aldéhyde de formule (II) dans laquelle R1 représente un radical -O-(CH2)p-C(R4) = CH2, R2 et R3 représentent un atome d'hydrogène, un radical alkyle en C -C ou un radical alcoxy en C1- C6. Dans i 6 i 6' le composé de formule (III), X représente un atome d'halogène, de préférence le chlore ou le brome, et R et p ont les significations mentionnées ci-dessus. b) l'aldéhyde de formule (II) dans laquelle R1 représente un radical -(O) n-(CH2)p-C(R4) = CH2 lorsque n = 0, ou dans laquelle R2 représente un radical -(CH2) -C(R4) = CH2, peut être obtenu par réaction de l'orthoformiate d'éthyle sur un bromure de phénylmagnésium de formule (IV) , suivie d'une hydrolyse de l'acétal formé, selon le schéma réactionnel suivant: 26 2 5 2 1 0 - 8 - R1 OEt R 1) H - C - OET + 2 BrMg \ 3. > OHC 3 2) H /H20 (IV) (IIB) Cette réaction peut être effectuée dans les conditions décrites par QUELET (C.R. Acad. Science Vol. 182, p. 1 285 et Bull. Soc. Chim. Fr. vol. 45, p. 267), par exemple dans un solvant inerte tel que l'éther éthylique, le dioxanne ou le diméthoxy-1,2-éthane, à une température comprise entre la température ambiante et le point d'ébullition du solvant. Dans les composés de formules (IIB) et (IV), l'un des substituants R ou R2 représente un radical (CH2)p-C(R4) = CH2, R4 et p ayant la signification mentionnée ci-dessus, et l'autre représente un atome d'hydrogène, un radical alkyle en C1-C ou un radical alcoxy en C1-C6 et R 1 616 3 représente un atome d'hydrogène, un radical alkyle en C -C ou un radical 1 6 alcoxy en C1-C6. - Deuxième procédé: Préparation des composés de formule (6) dans laquelle R1 représente un radical -(O)n-(CH2)p-C(R4) = CH2 lorsque nest égal à 1 (composé IA). Ces composés peuvent être obtenus par réaction d'un halogénure d'alcényle de formule (III) sur un hydroxy-3'-benzylidène-3 camphre de formule (V), en présence d'une base par exemple en présence d'un hydroxyde ou carbonate de métal alcalin ou alcalino-terreux ou d'un amidure, alcoolate ou hydrure alcalin, dans un solvant compatible avec la nature de la base tel que l'eau ou un solvant organique tel qu'un alcool, le dioxanne, le diméthylsulfoxyde ou le diméthylformamide, à une température comprise entre la température ambiante et le point d'ébullition du solvant, selon le schéma réactionnel suivant: OH + X- (CH2)P-C(R4) = CH2 O (V) (III) O(CH2)p-C(R4) = CH2 R2 R3 + HX 0 R 3 O (IA) Dans les composés de formules (V), (III) et (IA), R2 et R3 représentent un atome d'hydrogène, un radical alkyle en C 1-C6 ou un radical alcoxy en C1-C6, R4 et p ont la signification mentionnée cidessus et X représente un atome d'halogène, de préférence le chlore ou le brome. Les composés de formule (V) peuvent être obtenus par hydrolyse acide des composés de formule (VI) dans laquelle R5 représente un reste alkyle en C -C6, de préférence un reste méthyle, et R2 et R3 désignent un atome d'hydrogène ou un radical alkyle ou alcoxy en C1-C6, selon le schéma réactionnel suivant: - 10 - OR5 OH t R2 hydrolyse R2 /R 3 XR3 acide R3 O O (VI) (V) Cette hydrolyse peut être réalisée en présence d'un agent d'hydrolyse comme par exemple le chlorhydrate de pyridine, à une température voisine du point d'ébullition du mélange réactionnel. Les composés de formule (V) peuvent également être préparés par condensation d'un aldéhyde de formule (IIA) sur le camphre synthétique (d, 1-camphre) ou naturel (d-camphre), selon le schéma réactionnel suivant: OH OH / /2 0 + OHC 3 |3 (IIA) (V) R2 et R3 désignant un atome d'hydrogène, un radical alkyle ou alcoxy en C1-C6. Cette réaction est effectuée en présence d'une base dans un solvant, par exemple au moyen d'hydrure de sodium ou de tertiobutylate de potassium dans le dioxanne ou le diméthoxy-1,2-éthane, à une température comprise entre la température ambiante et le point d'ébullition du solvant. 26 2 5 2 1 0 - 1i - - Troisième procédé: Préparation des composés de formule (6) dans laquelle R1 représente un radical -(O) -(CH2) -C(R4) = CH2 lorsque n = O et p = 1: (composés ID). Ces composés peuvent être obtenus par réarrangement de CLAISEN d'un composé de formule (IB) selon le schéma réactionnel ci-dessous: CH2-C(R4) = CH2 -CH2C(R4 CH2 OH R3 R3 O (IB) (IC) Dans les composés (IB) et (IC), R3 et R4 ont les significations mentionnées ci-dessus. Le composé (IB) peut être préparé de façon connue, en faisant réagir un hydroxy-4'-benzylidène-3 camphre, de formule (VII) sur un halogénure d'alcényle de formule (III) dans laquelle p = 1 selonole schéma: 26 2 5 2 1 0 - 12 - + X-CH2-C(R4) CH Y R3 o (VII) (II) + HX R3 - g XO-CH2-O(R4) = CH2 +H o (IB) R et R ayant les significations mentionnées ci-dessus et X étant un 3 4 halogène, de préférence le chlore ou le brome. Cette' -réaction a lieu en présence d'une base, par exemple un carbonate ou hydroxyde de métal alcalin ou alcalino-terreux, un amidure, alcoolate ou hydrure alcalin, dans un solvant compatible avec la nature de la base tel que l'eau ou un solvant organique, par exemple un alcool, le dioxanne, le diméthylsulfoxyde ou le diméthylformamide, à une température comprise entre la température ambiante et le point d'ébullition du solvant. Le réarrangement de CLAISEN peut être effectué dans les conditions décrites par TARBELL (Organic Reactions, Vol. 2, John WILEY, New-York, 1944, page 1), par chauffage & au moins 170 C environ du composé de formule (IB), éventuellement en présence d'un solvant. Le composé de formule (IC) ainsi obtenu est transformé en composé de formule (ID) dans laquelle R représente un radical alcoxy en C1-C6 par 2 6 réaction avec un halogénure d'alkyle en C1-C6 en présence d'une base, par exemple un carbonate de métal alcalin, dans un solvant tel que le diméthylformamide, ou bien en présence d'un hydrure de métal alcalin dans le diméthoxy-1,2-éthane suivant le schéma réactionnel suivant: 26 2 5 2 1 0 - 13 - CH2-C(R4) = CH2 CH2-C(R4) = CH2 OH R2 I I 3 R3 I O O (IC) (ID) Dans le composé (ID), R2 représente un radical alcoxy en C 1-C6 et R3 et R4 ont la signification mentionnée ci-dessus. Les catalyseurs au platine utilisés pour réaliser la réaction d'hydrosilylation des polymères de formules (4) ou (5) sur le dérivé organique de formule (6) sont amplement décrits dans la littérature, on peut en particulier citer les complexes du platine et d'un produit organique décrit dans les brevets américains US-A-3 159 601, US-A-3 159 602, US-A-3 220 972 et les brevets européens EP-A-57 459, EP-A-188 978 et EP-A-190 530 et les complexes du platine et d'organopolysiloxane vinylé décrits dans les brevets américains US-A-3 419 593, US-A-3 715 334, US-A-3 377 432 et US-A-3 814 730. Pour faire réagir le polymère à SiH de formules (4) ou (5) sur le dérivé de formule (6) on utilise généralement une quantité de catalyseur au platine calculée en poids de platine métal comprise entre 5 et 600 ppm, de préférence entre 10 et 200 ppm basés sur le poids de polymère à SiH de formules (4) ou (5). La réaction d'hydrosilylation peut avoir lieu en masse ou au sein d'un solvant organique volatil tel que le toluène, l'heptane, le xylène, le tétrahydrofuranne et le tétrachloroéthylène. Il est généralement souhaitable de chauffer le mélange réactionnel à une température de 60 à 120 C pendant le temps nécessaire pour que la réaction soit complète. Par ailleurs il est souhaitable d'ajouter goutte à goutte le polymère à SiH sur le dérivé de formule (6) en solution dans un solvant organique. - 14 - On vérifie que la réaction est complète en dosant les SiH résiduels par la potasse alcoolique puis on élimine le solvant par exemple par distillation sous pression réduite. L'huile brute obtenue peut être purifiée, par exemple par passage sur une colonne absorbante de silice. Les polymères de formules (1) ou (2) présentent un indice de réfraction remarquablement élevé. Ils sont donc utilisables en particulier en mélange avec les compositions organiques ou organosiliciques utilisées pour enrober les films optiques, dans le cas o on recherche à obtenir un revêtement à indice élevé. Par ailleurs les polymères de formules (1) ou (2) sont de remarquables lubrifiants de diverses matières plastiques telles que: polyoléfines, polyesters et surtout PVC (polychlorure de vinyle) et permettent d'éviter le collage sur les outils et machines de mise en oeuvre de ces matières plastiques. Pour cette dernière application on incorpore de 0,001 à 2 parties de polymère pour 100 parties de matière plastique avant sa mise en oeuvre. Les exemples ci-après illustrent l'invention sans en limiter la portée.. - EXEMPLE 1: Dans un ballon tricol maintenu à 96 C par un bain d'huile, muni d'une agitation centrale et d'un réfrigérant ascendant, on charge 110,8 g (0, 374 mole) d'allyloxy-4' benzylidène-3 camphre, préparé conformément à l'exemple 8 de FR-A-2 430 938, 160 g de toluène et 12 pl d'une solution dans l'hexane (à 8,45% en poids de platine métal) d'un complexe de platine préparé à partir d'acide chloroplatinique et de divinyl-1,3 tétraméthyl-1,1,3,3 disiloxane comme décrit dans le brevet US-A-3 814 730. On ajoute en une demi-heure.50 g d'un polymère statistique à SiH de formule: - 15 - CH3 CH3 CH3 CH3 - CH3 -i- O i - O -i i CH (1) 3 3 I I CH CH iH CH 3 3 JI3 titrant 731,3 meq/100 g en fonction SiH (meq = killiéquivalent). On vérifie, au bout de 10 heures de réaction par dosage des SiH résiduels au moyen de potasse butanolique, que le taux de transformation des fonctions SiH est de 99 %. On obtient alors une huile limpide, légèrement jaune, de très forte viscosité, après avoir éliminé le toluène par distillation à 100 C sous pression réduite de 0,66 KPa. Sur un échantillon de l'huile obtenue on effectue une analyse de Résonnance Magnétique Nucléaire du proton (RMN H) à 360 MHz dans CDCl3 et on mesure les déplacements chimiques en ppm qui sont indiqués sur la formule ci-dessous: rH 095 H - iI80 0 0 Le taux de dérivé de camphre de départ dans l'huile obtenue après élimination du solvant est de 6,4 % en poids. L'élimination de ce dérivé est aisément effectuée par passage de l'huile sur une colonne de gel de silice (support Kieselgel ART 7 754, commercialisé par la Société MERCK) avec comme solvant d'élution du dérivé - 16 - organique un mélange 95/5 en volume d'hexane/acétate de butyle et comme solvant d'élution de l'huile, l'acétate de butyle. -3 L'huile purifiée contient moins de 3.10 % en poids de dérivé de camphre de départ. Elle présente un indice de réfraction d'environ 1,542. - EXEMPLE 2: Préparation de l'allyloxy-4' méthoxy-3' benzylidène-3 camphre. On répète exactement le mode opératoire de l'exemple 8 du brevet français FR-A-2 430 938 sauf que l'on utilise comme produit de départ l'hydroxy-4' méthoxy-3' benzylidène-3 camphre. On obtient le produit désiré qui présente un point de fusion de 75 C. On effectue ensuite exactement les mêmes opérations qu'à l'exemple 1 sauf que l'on utilise: - 30,6 g d'allyloxy-4' méthoxy-3' benzylidène-3 camphre, - 31 g de toluène, - 3,4 gl de solution catalysante au platine, - 12,5 g de polymère à SiH de formule: CH CH CH CH 3 3 3 3 CH3 - i - Si - 0 si -i CH (1) 3 3 I I - 1 I CH3 CH3 H CH3 3 -- -110 110 titrant 733,9 meq/100 g en fonction SiH (meq = milliéquivalent). On obtient un taux de transformation des SiH de 99 % après 9 heures de réaction. Après élimination du toluène, on isole 40,0 g d'huile légèrement jaune très visqueuse titrant 5,3 % en poids de dérivé de camphre de départ. - 17 - L'analyse RMN H donne l'enchaînement prévu: jus,0 7, o/X 1 -6 0 6,5 $,X6 0s L'élimination du dérivé de camphre est effectuée de la même façon qu'à l'exemple 1 sauf que le solvant d'élution du dérivé de camphre est le dichlorométhane. L'huile purifiée contient moins de 3.10-3 % en poids de dérivé de camphre et présente un indice de réfraction d'environ 1,540. - 18 - REVENDICATIONS 1. -.Polymère diorganopolysiloxane modifié chosi parmi ceux de formule: R R R R I I i o B - S-O Si - 0- Si - Si - B (1) I I 'i R LR |A R rL dans laquelle les symboles: - R, identiques ou différents, sont choisis parmi les radicaux alkyle en C1-C10, phényle et trifluoro-3,3,3 propyle, au moins 80 % en nombre des radicaux R étant méthyle, - B, identiques ou différents, sont choisis parmi les radicaux R et le radical A, - r est un nombre entier choisi entre 0 et 200 inclusivement, - s est un nombre entier choisi entre 0 et 50 inclusivement et si s est 0, au moins un des deux symboles B est A, et de formule: R R I I si 0 - si - 0 (2) R A tU dans laquelle: - R a la même signification qu'à la formule (1), - u est un nombre entier compris entre 1 et 20 et - t est un nombre entier entre 2 et 20 inclus. 26 2 5 2 1 0 - 19 - Formules dans lesquelles le symbole A est un radical de formule R1 R2 (3) dans laquelle - R1, R2 représentent un atome d'hydrogène, un radical alkyle en C1-C6, un radical alcoxy en C1-C6, hydroxyle, triméthylsilyloxy, ou un radical divalent, Y (0) n - (CH2)p - CH H2 - CH -l'un des deux radicaux R1 et R2 représentent nécessairement le radical divalent Y, - R4 représente un atome d'hydrogène ou un radical alkyle en C1-C4, - n est 0 ou 1, - p est un nombre entier compris entre 1 et 10 inclus, - R3 représente un atome d'hydrogène, un radical alkyle en Cl-C6ou alcoxy en C1-C6. 2. - Polymère selon la revendication 1, caractérisé en ce qu'il présente en outre au moins l'une des caractéristiques suivantes - R est méthyle, B est méthyle, - r est compris entre 5 et 20 inclus, - s est compris entre 2 et 15 inclus, - t + u est compris entre 3 et 10 inclus - R est H ou méthoxy, - p est compris entre 1 et 3 inclus, - R2 est H ou méthoxy, - R est H ou méthoxy. - 20 - L'un des deux radicaux R ou R représentant le radical divalent 1 2 Y dans lequel n = 0 ou 1, p = 1, R4 = H ou méthyle. 3. - Procédé de préparation d'un polymère tel que défini à la revendication 1 ou 2, caractérisé en ce qu'on effectue une réaction d'hydrosilylation en présence d'une quantité catalytiquement efficace d'un catalyseur au platine, d'un polymère à SiH de formule: I I I I I I iI R: R R B'I SO- sO-- Si - B R R H R dans laquelle R, r et s ont la signification donnée ci-dessus pour la formule (1) et les radicaux B', identiques ou différents, sont choisis parmi les radicaux R et un atome d'hydrogène, et par la formule: R R I I et Si - i - S- (5) R H _ _ t_ _ u dans laquelle R, t et u ont la signification donnée ci-dessus pour la formule (2). sur un dérivé organique de benzylidène-3 camphre choisi parmi ceux de formule: - 21 - R1 (6) dans laquelle R1, R2 et R3 ont la même signification qu'à la formule (3) ci-dessus sauf que le radical Y est alors le radical homologue insaturé Y' monovalent de formule -(O)n -(CH2)p -C(R4) = CH2 dans laquelle n, pet R4 ont la même signification qu'à la formule (3). 4. - Utilisation d'un polymère de formules (1) ou (2) tel que défini à la revendication 1 ou 2 comme lubrifiant du PVC.